(57)【特許請求の範囲】
【請求項１】
アロマオイルが、５〜７％の量（体積）で添加されたことを特徴とする、ネイル装飾用光硬化性のベースジェル組成物。
【請求項２】
前記アロマオイルが、フランキンセンス、ローズウッド、イランイラン、ゼラニウム、ラベンダー及びティートウリーからなる群から選択される請求項１に記載のベースジェル組成物。
【請求項３】
ネイル装飾用光硬化性のベースジェル組成物に対して、アロマオイルを、５〜７％の量（体積）で添加することを特徴とするネイル装飾用光硬化性のベースジェル組成物の調製方法。
【請求項４】
前記アロマオイルが、フランキンセンス、ローズウッド、イランイラン、ゼラニウム、ラベンダー及びティートウリーからなる群から選択される請求項３に記載の方法。
【請求項５】
請求項１又は２に記載の光硬化性のベースジェル組成物を使用するネイル装飾方法であって、爪の表面に該ベースジェル組成物を塗工し、光硬化することを特徴とする方法。
【発明の詳細な説明】
【技術分野】
【０００１】
本発明は、爪に設けられたネイル装飾が、爪から剥離することに対する耐久性を向上するためのネイル装飾用ベースジェル組成物に関するものである。
【背景技術】
【０００２】
従来、ネイルサロンでの爪の装飾方法として、まず始めに、爪表面の凹凸をなくし、平滑な表面とするために、粘稠でかつ流動性のある光硬化性のベースジェル組成物を爪に塗布した後、紫外線や可視光線などの光を照射して硬化させてベース層を形成し、そのベース層の上に、粘稠でかつ光硬化性の装飾用のカラージェルを塗工し、必要により、追加の装飾処理を施した後、ベース層と同様に、光重合により硬化させて、装飾層を形成する方法が広く行われている。
従来は、この光硬化性のベースジェル組成物を塗工する前に、爪表面の汚れや、油分を除去して、その後に形成されるベース層及び装飾層が、爪から剥離し難いようにしている。特に、ネイルアート分野においては、従来、爪表面に油分が残ることは、剥離を防止するためには、非常に望ましくないとされている。そのため、ネイルアートを施す場合には、まず、爪表面をアルコールなどにより、油分を除く処理が行われている。
従来は、このような理解の下に、爪と接触する塗工剤には、爪と、その塗工剤から形成される塗工層との剥離を抑えるために、塗工剤には、油分を含ませないことが重要であると考えられていた。もし塗工剤に油分が含まれていると、それを爪表面に塗工すると、塗工剤から油分がしみ出て、爪表面に油分が存在するのと変わらなくなると考えられていたからである。一方、爪と接触する塗工剤に、積極的に油分を敢えて混入することによって、爪表面から、その上に形成された装飾層が、浮きや、剥離から効果的に保護されることについては、これまで全く知られていないものであった。
ところで、従来、Ｓａｃｕｒａベースジェルとして、オイル状のビタミンE(トコフェロール)が配合されているベースジェル組成物が知られている。しかしながら、ビタミンＥは褐色の着色を有しているため、ベースジェル組成物の無着色性を保持するため、極めて少量（例えば、１％まで）の添加が推薦されていた。また、この程度の添加によっては、何らベース層の剥離防止機能を有していないことが分かっている。
【発明の概要】
【発明が解決しようとする課題】
【０００３】
本発明は、爪を装飾する場合において、爪表面に塗工するベースジェル組成物から形成されるベース層及びその上に形成される装飾層が、爪表面から剥離し難くなり、その結果、ベース層及び装飾層の耐久性を向上するためのネイル装飾用ベースジェル組成物を提供することを目的とするものである。
【課題を解決するための手段】
【０００４】
本発明者らは、これまでの従来の考え方とは反する方向の発想に基づいて、爪表面に塗工する光硬化性のベースジェル組成物に、敢えてアロマオイルを含ませることにより、従来の装飾に比べて、ベースジェル組成物由来のベース層の浮きや剥離が、アロマオイルを含有しないベースジェル組成物と対比して、予想外にも、大幅に向上することが分かった。この結果、ベース層の上に形成される装飾層の剥離が全体として防止され、長期の使用が可能となることが見出されたものである。
本発明は、このような従来の常識に反する技術的構成を採用することにより、本発明に至ったものである。
【０００５】
即ち、本発明は、光硬化性のベースジェル組成物であって、従来のベースジェル組成物に対して、アロマオイル、特に、フランキンセンス、ローズウッド、イランイラン、ゼラニウム、ラベンダー及びティートウリーからなる群から選択されるアロマオイルを、５〜７％の量（体積）で添加することにより、上記課題を解決するものである。なお、本発明は、例えば、キットの形態で、予め、アロマオイルを所定の配合により別途準備をしておき、ネイル装飾を行う前に、ベースジェルに配合して使用してもよい。
即ち、本発明は、以下の発明に関するものである。
１．アロマオイルが、５〜７％の量（体積）で添加されたことを特徴とする、光硬化性のベースジェル組成物、
２．アロマオイルが、フランキンセンス、ローズウッド、イランイラン、ゼラニウム、ラベンダー及びティートウリーからなる群から選択される上記１に記載のベースジェル組成物、
３．ベースジェル組成物に対して、アロマオイルを、５〜７％の量（体積）で添加することを特徴とするベースジェル組成物の調製方法、
４．アロマオイルが、フランキンセンス、ローズウッド、イランイラン、ゼラニウム、ラベンダー及びティートウリーからなる群から選択される上記３に記載の方法、及び
５．上記１又は２に記載の光硬化性のベースジェル組成物を使用するネイル装飾方法であって、爪の表面に該ベースジェル組成物を塗工し、光硬化することを特徴とする方法、
６．ネイル装飾用ベースジェル組成物に配合されるアロマオイルであって、ネイル装飾用ベースジェル組成物に対して、５〜７％の量（体積）で添加されることを特徴とするアロマオイル。
７．フランキンセンス、ローズウッド、イランイラン、ゼラニウム、ラベンダー及びティートウリーからなる群から選択される請求項６に記載のアロマオイル、
に関するものである。
【発明を実施するための形態】
【０００６】
以下、本発明について詳述する。
以下の成分組成からなることを特徴とする光硬化性のベースジェル組成物に関するものである。ベースジェル組成物は、従来、ネイルアート技術において、爪表面に塗工剤として適用されるベースジェル組成物であれば、特に限定されることなく、各種のベースジェル組成物を使用することができる。
従来のベースジェル組成物の基本的な組成物は、以下の通りである。塗工剤として使用されるベースジェル組成物は、一般には、着色は施されない。無色透明の塗工層を形成するものが典型的に採用される。
【０００７】
光硬化性成分のベースジェル組成物の基本組成
本発明で使用されるベースジェル組成物は、以下の成分から構成される。このベースジェル組成物に対して、アロマオイルを添加したものが、本発明で使用されるベースジェル組成物である。
１．光硬化性成分（光重合性モノマー又はオリゴマー又はポリマー）
２．溶剤
３．光重合開始剤
４．その他の任意成分
【０００８】
以下において、ベースジェル組成物の成分について順次説明する。
光硬化性成分（光重合性モノマー又はオリゴマー又はポリマー）について
光硬化反応に使用される光としては、紫外線又は可視光線（LED光）が利用される。特に、紫外線が普及している。
光重合性モノマーとしては、光により架橋や重合できる基を有するモノマーであり、そのような光重合性基を有するモノマーとしては、例えば、広く普及している、（メタ）アクリロイル基を含むものであれば、特に制限なく使用することができる。このような光重合性モノマーとしては、例えば、メチル（メタ）アクリレート、エチル（メタ）アクリレート、２−エチルヘキシル（メタ）アクリレート、２−ヒドロキシエチル（メタ）アクリレート、２−ヒドロキシプロピル（メタ）アクリレート、２−ヒドロキシエチル（メタ）アクリルアミド、エチレングリコールジ（メタ）アクリレート、トリエチレングリコールジ（メタ）アクリレート、テトラエチレングリコールジ（メタ）アクリレート、プロピレングリコールジ（メタ）アクリレート、トリメチロールプロパントリ（メタ）アクリレート、テトラメチロールプロパンテトラ（メタ）アクリレート、ペンタエリトリトールトリ（メタ）アクリレート、ペンタエリトリトールテトラ（メタ）アクリレート、ジペンタエリトリトールペンタ（メタ）アクリレート、ジペンタエリトリトールヘキサ（メタ）アクリレート、１，６−ヘキサンジオールジ（メタ）アクリレート、イソボルニルアクリレート、ベンジル（メタ）アクリレート、カルドエポキシジ（メタ）アクリレート、Ｎ，Ｎ’−メチレンビスアクリルアミド等が好適に挙げられる。
【０００９】
また、光重合性成分としては、上記モノマーだけではなく、そのような光重合性官能基を有するものであれば、オリゴマーやポリマーであってもよい。これらのオリゴマーや、ポリマーは、ネイルアート技術分野において、容易に入手することが可能である。例えば、ポリウレタン（メタ）アクリロイルオリゴマーや、ウレタン構造を有するその他のポリマーなどが典型的に使用される。
【００１０】
溶剤について
溶剤としては、例えば、エチレングリコールモノメチルエーテルや、エチレングリコールモノブチルエーテル、プロピレングリコールモノメチルエーテル、ジエチレングリコールモノエチルエーテル、ジプロピレングリコールモノメチルエーテル等のエーテル系溶剤及びこれらのアセテート系溶剤、酢酸メチル、酢酸ブチル等のエステル系溶剤、メチルエチルケトン、メチルイソブチルケトン、シクロヘキサノン、ヒドオキシメチルフェニルプロパノン、ヒドロキシシクロヘキシルフェニルケトン等のケトン系溶剤等が好適に挙げられる。
【００１１】
光重合開始剤について
紫外線などによる光硬化反応を促進するための光重合開始剤としては、例えば、１−ヒドロキシシクロヘキシルフェニルケトン；ベンゾフェノン、４，４’−ビス（ジメチルアミノ）ベンゾフェノン、３，３−ジメチル−４−メトキシ−ベンゾフェノン等のベンゾフェノン誘導体；アントラキノン、２−メチルアントラキノン、２−エチルアントラキノン、ｔｅｒｔ−ブチルアントラキノン等のアントラキノン誘導体；ベンゾイン、ベンゾインメチルエーテル、ベンゾインエチルエーテル、ベンゾインプロピルエーテル等のベンゾインアルキルエーテル誘導体；アセトフェノン、２，２−ジメトキシ−２−フェニルアセトフェノン、２，２−ジエトキシアセトフェノン等のアセトフェノン誘導体；２−クロロチオキサントン、ジエチルチオキサントン、イソプロピルチオキサントン、ジイソプロピルチオキサントン等のチオキサントン誘導体；アセトフェノン、２，２−ジメトキシ−２−フェニルアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン等のアセトフェノン誘導体；ミヒラーズケトン、２，４，６−（トリハロメチル）トリアジン、２−（ｏ−クロロフェニル）−４，５−ジフェニルイミダゾリル二量体、９−フェニルアクリジン、１，７−ビス（９−アクリジニル）ヘプタン、１，５−ビス（９−アクリジニル）ペンタン、１，３−ビス（９−アクリジニル）プロノパン、ジメチルベンジルケタール、トリメチルベンゾイルジフェニルホスフィンオキシド、トリブロモメチルフェニルスルホン、２−ベンジル−２−ジメチルアミノ−１−（４−モルホリノフェニル）−ブタン−１−オン等が好適に挙げられる。
【００１２】
その他の任意成分について
その他、必要に応じて添加される任意成分としては、一般に爪の装飾分野において配合され得る添加成分を、本発明の効果を損わない範囲内において任意に配合することができる。このような添加成分としては、例えば、光反応触媒や、顔料、染料、充填剤、消泡剤、緩衝剤、キレート化剤、分散剤、防腐剤、樹脂粉末（ポリ（メタ）アクリル酸、等）、増粘剤、湿潤剤等が挙げられる。
【００１３】
これらの成分は、適宜組合されて、市販されている。それらの成分の配合量や、得られるベースジェル組成物の粘度などは、既に公知である。
ベースジェル組成物として使用され、特に本発明に適しているベースジェル組成物としては、例えば、New Sacraジェルや、バイオスカルプチュアクリアジェル、Ｔ−ジェル（ベースジェル）、ＮＢベースジェルＨＤなどを挙げることができる。ベースジェル組成物のいくつかについて、その成分組成を以下で説明する。
【００１４】
Ｎｅｗ Ｓａｃｒａジェル
ウレタンアクリレート
メタクリル酸ヒドロキシプロピル
ヒドロキシシクロヘキシルフェニルケトン
ジフェニルホスフィントリメチルフェニルケトン
サクラ葉エキス
【００１５】
Ｓａｃｒａベースジェル
ポリウレタン９ＨＥＭＡ
メタクリル酸ヒドロキシプロピル
メタクリル酸イソボルニル
ヒドロキシシクロヘキシルフェニルケトン
ベンゾフェノン
二酸化珪素
天然ビタミンＥ
サクラ葉エキス
紫色２０１
【００１６】
Ｔ−ジェル（ベースジェル）
ウレタンアクリレート
アクリルモノマー
メチルベンゾイルホルメート
アクリル酸
７−ジエチレンアミン−４−メチルクラリン
【００１７】
バイオスカルプチュアクリアジェル（ベースジェル以外としても使用される）
ジカルバニン酸ジＨＥＭＡトリメチルヘキシル
メタクリル酸イソボルニル
ヒドロキシシクロヘキシルフェニルケトン
グリシドキシプロピルトリメトキシシラン
サッカリン
【００１８】
ＮＢベースジェルＨＤ
ウレタンアクリレートオリゴマー
イソボルニルアクリレート
2-ヒドロキシエチルメタクリレート
ヒドロキシメチルフェニルプロパンオン
ヒドロキシシクロヘキシルフェニルケトン
トリメチルベンゾイルジフェニルフォスフィンオキサイド
アクリル系重合物
トリエチルアミン
3-メトキシ-3-メチル-1-ブタノール
2-メチルプロペン酸
【００１９】
上記ベースジェル組成物に添加されるアロマオイルは、特に、フランキンセンス、ローズウッド、イランイラン、ゼラニウム、ラベンダー又はティートウリーが好適である。これらのアロマオイルは、ベースジェル組成物の体積に対して、５〜７％の量で配合され、使用される。
【００２０】
本発明のベースジェル組成物を使用する爪の装飾方法について説明する。
１  爪表面の前処理
（i）消毒用エタノールにより、甘皮及び爪表面全体の処理を行う。
（ii）爪表面をヤスリで研磨して、整える。
（iii）殺菌剤を含む綿で爪表面を殺菌する。
ここで、殺菌剤としては、エタノール、水（精製水）、シメン−５−オールなどの成    分からなるこの技術分野において周知のものが使用できる。
２  ベース層の形成
（i）本発明のベースジェル組成物を筆で爪表面に出来るだけ均一に塗布する。
（ii）ＵＶライトで２分間（または、ＬＥＤライトで３０秒間）照射し、ベースジェル    組成物を硬化し、べース層を形成する。
３  カラージェルの塗工
（i）ベース層の上に各種のカラージェルを、筆で均一に塗布する。
（ii）ＵＶライトで２分間（又はＬＥＤライトで３０秒間）照射し、硬化させる。
このようなカラージェルとして、市販のものを使用することができる。このようなカラージェルとしては、例えば、以下の商品が使用できる。
【００２１】
バイオスカルプチュアカラージェル
エトキシアクリル酸ジカプロラクトン／１，４−ブタンジオール／ＩＰＤＩコポリマー
メタクリル酸イソボルニル
過安息香酸ｔ−ブチル
ヒドロキシシクロヘキシルフェニルケトン
メタクリロイルプロピルトリメトキシシラン
サッカリン
酸化チタン
オキシ塩化ビスマス
着色剤（酸化鉄、コンジョウ、マイカ、コチニール、PET、Al、マンガンバイオレット、酸化クロム、シリカ、赤色２０１、赤色２０２、赤色２２０、赤色２２８、黄色４、青色１、紫色２０１）
【００２２】
Ｓａｃｒａカラージェル
ポリウレタン９ＨＥＭＡ
メタクリル酸ヒドロキシプロピル
メタクリル酸イソボルニル
ヒドロキシシクロヘキシルフェニルケトン
ベンゾフェノン
二酸化珪素
青色１
天然ビタミンＥ
水
ＢＧ
サクラ葉エキス
紫色２０１
【００２３】
Ｔジェルカラージェル
ウレタンアクリレートオリゴマー
ウレタンメタアクリレートオリゴマー
ヒドロキエチルメタアクリレート
ヒドロキシシクロヘキシルフェニルケトン
ＰＥＧ／ＰＰＧ−１５、２０、２２
アシルホスフィンオキサイド
オキシベンゾン−３
シリカ
酸化チタン
着色剤
【００２４】
Ｔジェルカラージェルラメ
ウレタンアクリレート、アクリレートモノマー
ヒドロキシシクロヘキシルフェニルケトン
ジエチルアミン−４−メチルクマリン
二酸化珪素
着色剤（酸化鉄、黄色５号、赤色２７号、青色２号、フェリットエロー、ボンゾーＳＸジオキソチタン、マイカ、グンジョウ、カーボンブラック、ベンガラ）
【００２５】
４  装飾（必要に応じて）
（i）硬化させたカラー層の上の装飾を行いたい部分の表面にクリアージェルを塗布す    る。
（ii）必要に応じて、ラメや、ラインストーン、シール、ジュエリーなどをクリアージ    ェルの上にのせる。
（iii）ＵＶライトで２分間（又は、ＬＥＤライトで３０秒）照射し、クリアージェル    を、硬化させ装飾物を定着させる
５  仕上げ
（i）硬化させた装飾物の上に各種のトップジェルを筆でできるだけ均一に塗布する。
（ii）ＵＶライトで２分間（又はＬＥＤライトで３０秒）照射させる。
（iii）未硬化ジェルを殺菌剤（各種クレンザー）で払拭する。
トップジェル組成
ｉｂｄクリアージェル
ウレタンアクリル酸オリゴマー
メタクリル酸トリチロールプロパン
ヒドロキシシクロヘキシルフェニルケトン
Ｓａｃｒａトップジェル
ウレタンアクリレート
メタクリル酸ヒドロキシプロピル
ヒドロキシシクロヘキシルフェルケトン
ジフェニルホスフィニルトリチルフェルケトン
サクラ葉エキス
【００２６】
このようにして調製されたネイル装飾は、アロマオイルを使用しないベースジェル組成物を使用して形成されたものに比べて、優れた耐久性を有する。
【実施例】
【００２７】
以下、本発明について、具体例により、更に詳細に説明するが、以下の実施例は、本発明の例示であり、本発明の範囲が、これらの実施例により何ら限定されるものではないことは明記されるべきことである。
【００２８】
実施例１（光硬化性のベースジェル組成物及びそれを使用する爪の装飾）
New Sacraジェル、バイオスカルプチュアクリアジェル、バイオジェル、Ｔ−ジェル（ベースジェル）、ＮＢベースジェルＨＤのそれぞれ１ｍｌに対して、フランキンセンス、ローズウッド、イランイラン、ゼラニウム、ラベンダー又はティートウリー、１滴（０．５ｍｌ）を添加した。
以下において、New Sacraジェルに対して、アロマオイルとして、フランキンセンスを配合したベースジェル組成物（ベースジェル組成物Ａ）を使用する装飾の例を中心に説明する。他のアロマオイルを添加した他のベースジェル組成物の場合にも同様の効果が得られた。
【００２９】
装飾方法
１  前処理
爪表面を消毒用エタノールにより清浄した。次いで、爪表面をヤリ（例えば、１８０Ｇ）で研磨して、整え、殺菌剤を含む綿で爪表面を殺菌乾燥させた。
２  ベースジェル組成物の塗工
ベースジェル組成物Ａを筆により、前処理した爪の上に均一に塗布し、ＵＶライトにより２分間、ＬＥＤライトで３０秒照射し、硬化させた。
３  装飾層の形成
ベースジェル組成物Ａから形成されたベース層の上に、カラージェルとして、Ｓａｃｒａカラージェルを筆により均一に塗工し、ＵＶライトで２分間（又はＬＥＤライトで３０秒）照射して、硬化させた。必要に応じてその他の装飾物を、クリアージェルで、定着させた。
４  仕上げ
トップジェルを、均一に塗布し、ＵＶライトで２分間（又はＬＥＤライトで３０秒）照射して、硬化させ、未硬化ジェルを殺菌剤（各種クレンザー）を含む綿で、払拭する。
同様にして、ベースジェル組成物の種類を変更して行った。また、アロマオイルを配合しないベースジェル組成物を使用して、耐久性の評価を行った。
【００３０】
耐久性の確認試験
パネリストに対して、上記の装飾を行い、２週間後、３週間後、４週間後の爪の状態を観察した。
予め１人に対して、１０点を与えておき、各期間後における爪装飾の状態を評価し、以下の基準に基づいて、１０点から減点することにより行った。
０点：剥離や、浮きなどがない。
−０．３点：僅かに浮きが観察された。
−０．５点：浮きが半分程度に観察された。
（調査期間：２０１３年７月１日〜２０１４年５月末）
【００３１】
実施例２
この例は、New Sacraジェルにアロマオイルとしてゼラニウムを配合した場合の例である。比較例として、アロマオイルを配合しない以外同様にして爪装飾を行ったものと対比した。
アロマオイルを配合した場合には、３週間後の耐久性は、９．３であった。これに対して、アロマオイルを配合していない場合には、７．０であった。
また、Ｓａｃｒａベースジェルにアロマオイルとしてゼラニウムを配合した場合
には、３週間後の耐久性は、８．４であった。これに対して、アロマオイルを配合していない場合には、７．０であった。
また、Ｔ−ジェル（ベースジェル）にアロマオイルとしてゼラニウムを配合した場合には、３週間後の耐久性は、８．４であった。これに対して、アロマオイルを配合していない場合には、７．４であった。
また、バイオスカルプチュアクリアジェルにアロマオイルとしてゼラニウムを配合した場合には、３週間後の耐久性は、９．３であった。これに対して、アロマオイルを配合していない場合には、７．７であった。
以上の結果を見ると、ベースジェル組成物にアロマオイルを配合すると、配合しない場合に比べて、例えば、３週間後における耐久性の程度は、大幅に向上していることが分かる。